Способ защиты от подделки ценной бумаги
METHOD TO PROTECT AGAINST COUNTERFEIT SECURITIES

Настоящее изобретение относится к защите ценной бумаги, прежде всего банкнот, от подделки.
Предшествующий уровень техники.
Известен способ защиты от подделки ценной бумаги путем внедрения вовнутрь нее на стадии изготовления нити и нанесения на эту нить защитного изображения импульсами лазерного излучения, пронизывающими ценную бумагу вместе с находящейся внутри нее нитью (см., например, патент РФ №2651330 C1, D21H 21/42, B42D 25/355, B42D 25/40).
В соответствие с указанным способом нить выполняют в виде многослойной структуры из пластиковой подложки с нанесенным на нее слоем окрашенного люминофора, с частично погруженным в этот люминофор монослоя из множества стеклянных микролинз в виде прозрачных микрошариков, покрытого слоем металлизированной фольги. При воздействии импульса лазерного излучения на нить в ней в пределах лазерного пятна происходит сплавление микролинз с люминофором и металлом фольги в сгусток, который после прекращения действия импульса лазерного излучения кристаллизуется и образует в нити точку защитного изображения в виде цветной кристаллоподобной структуры, видимой в проходящем свете через образованные лазерным лучом каналы в ценной бумаге. Основу этой кристаллоподобной структуры составляет стекло, окрашенное в заданный цвет люминофором. Наличие металла в сгустке позволяет возникнуть процессу кристаллизации.
Известный способ позволяет создать в находящейся внутри ценной бумаги нити точки цветного защитного изображения, недоступные для подделки фальшивомонетчиками. Однако выполнение нити из многих слоев связано с большими трудозатратами, что увеличивает не только стоимость нити, но и стоимость изготовления ценной бумаги. Кроме того, многослойная нить имеет значительную толщину, из-за чего ее затруднительно интегрировать вовнутрь ценной бумаги стандартной толщины. Также многослойная нить требует значительных энергетических затрат для образования в ней точек защитного изображения.
Раскрытие изобретения.
В основу изобретения поставлена задача снизить трудоемкость изготовления ценной бумаги с внедренной вовнутрь нее нитью, созданной на основе использования стекла, а также уменьшить толщину нити до размера, позволяющего комфортно разместить ее внутри ценной бумаги стандартной толщины, снизив при этом энергозатраты на образование в нити точек защитного изображения в виде цветных кристаллоподобных структур.
Поставленная задача решается тем, что в способе защиты от подделки ценной бумаги путем внедрения вовнутрь нее на стадии изготовления нити и создания в ней под действием импульсов лазерного излучения точек защитного изображения в виде кристаллоподобных структур из сплавленных между собой стекла, металла, способсвующего кристаллизации этих структур, и материала, окрашивающего их в заданный цвет, в соответствии с изобретением, нить выполняют в виде стеклоткани из переплетенных между собой цветных стеклянных волокон, вытягиваемых из расплава стекла, в который вводят металл, необходимый для образования кристаллоподобных структур, и материал для их окраски в заданный цвет.
При таком способе защиты от подделки ценной бумаги исключается необходимость изготавливать нить из нескольких слоев, в каждом из которых порознь находятся стекло, металл и окрашивающий материал, которые необходимо соединить для образования цветных кристаллоподобных структур. В предлагаемом изобретении все необходимые для образования этих структур компоненты уже имеются в цветных стеклянных волокнах, из которых промышленным способом изготавливают стекловолокно. Это резко упрощает и удешевляет изготовление и стоимость как нити, так и ценной бумаги, с внедренной вовнутрь нее нитью.
Исключение необходимости изготавливать многослойные нити для защиты ценных бумаг позволяет комфортно размещать нити из стекловолокна внутри широкого спектра ценных бумаг, нуждающихся в защите.
Также, использование тонких нитей из стекловолокна позволит резко снизить энергозатраты на нанесение на них точек защитного изображения из цветных кристаллоподобных структур.
Целесообразно, что импульсами лазерного излучения пронизывают в заданных точках ценную бумагу вместе с внедренной вовнутрь нее нитью, переплавляют цветные стеклянные волокна стеклоткани в пределах лазерного пятна в сгустки цветного стекла, кристаллизуют эти сгустки после прекращения действия импульсов лазерного излучения и образуют в нити кристаллоподобные структуры точек защитного изображения по оси каналов, созданных в ценной бумаге импульсами лазерного излучения.
При таком способе защиты от подделки ценной бумаги защитное изображение из совокупности кристаллоподобных структур в каналах ценной бумаги легко идентифицируется в проходящем свете через входные или выходные отверстия этих каналов.
Целесообразно, что устанавливают режим работы лазера, при котором обеспечивают разлет фрагментов сгустка из расплавленных цветных волокон на внутреннюю поверхность канала в ценной бумаге, частично внедряют эти фрагменты в тело бумаги, вызывают их кристаллизацию после прекращения действия импульса лазерного излучения, покрывают всю внутреннюю поверхность канала кристаллоподобными структурами, вызывают преломление и дисперсию проходящего в каналы света на этих структурах при поворотах ценной бумаги и создают в каналах ценной бумаги оптический эффект для ее защиты от подделки.
При таком способе защиты от подделки ценной бумаги обеспечивается легкая идентификация защитного признака, подтверждающего подлинность ценной бумаги.
Краткое описание чертежей.
В дальнейшем изобретение поясняется описанием конкретного, но не ограничивающего настоящее изобретение варианта осуществления и прилагаемыми чертежами, на которых:
Фиг. 1 иллюстрирует входные отверстия защитного изображения нам лицевой стороне ценной бумаги;
Фиг. 2 представляет разрез А-А на фиг. 1 и иллюстрирует внедренную в ценную бумагу нить до воздействия на нее импульсами лазерного излучения;
Фиг. 3 иллюстрирует внедренную в ценную бумагу нить после воздействия на нее импульсами лазерного излучения;
Фиг. 4 иллюстрирует образование цветных кристаллоподобных структур на поверхности сквозного канала в ценной бумаге при специальном режиме работы лазера.
Лучшие варианты осуществления изобретения
Предлагаемый способ защиты от подделки ценной бумаги осуществляют следующим образом:
В сырую бумагу, на которой впоследствии будет напечатана ценная бумага 1, внедряют нить 2. Эта нить представляет собой ленту из стеклоткани 3 в виде переплетенных между собой цветных стеклянных волокон. Стеклоткань изготавливают промышленным способом с широкой градацией толщины от 30 мкм и выше из цветных стеклянных волокон, которые непрерывно вытягиваются из расплава стекла. Эти волокна могут быть любого цвета в зависимости от вводимых в расплав стекла материалов для его окраски.
При окраске стекол молекулярными красителями их цвет не меняется при повторной тепловой обработке. К таким красителям относятся главным образом окислы тяжелых металлов, которые растворяют в стекломассе. Так, соединения кобальта придают стеклу синий цвет; никеля - красно-фиолетовую окраску, кадмия -ярко-желтый цвет и т.д.
Для создания в нити 2 изображения, защищающего ценную бумагу 1 от подделки, воздействуют импульсами лазерного излучения 4 на заданные точки на поверхности ценной бумаги 1, пронизывающими ценную бумагу 1 вместе с нитью 2 насквозь и образующими на лицевой и оборотной сторонах ценной бумаги входные 5 и выходные 6 отверстия каналов 7.
При этом в результате воздействия импульсами лазерного излучения 4 на нить 2 из стеклоткани, в ней в пределах лазерного пятна произойдет переплавка цветных стеклянных волокон с образованием внутри каналов 7 сгустков из расплавленного цветного стекла с внедренными в него при варке стекла металлом, необходимым для образования кристаллоподобных структур, и материала для их окраски в заданный цвет.
После прекращения действия импульсов лазерного излучения происходит кристаллизация сгустков цветного стекла с включенным в него металлом, в результате чего в каналах 7 образуются цветные точки защитного изображения в виде кристаллоподобных структур 8, видимых в проходящем свете через отверстия 5 и 6 в ценной бумаге.
Возможен вариант выполнения данного способа защиты от подделки ценных бумаг, при котором каналы в ценных бумагах не будут перегорожены цветными кристаллоподобными структурами, т.к. эти структуры покроют всю внутреннюю поверхность каналов. Для реализации этого варианта устанавливают режим работы лазера, при котором обеспечивают разлет фрагментов сгустка из цветного стекла с включенным в него металлом на внутреннюю поверхность канала в ценной бумаге. При этом разлетевшиеся фрагменты частично внедряются в тело бумаги и надежно закрепятся на внутренней поверхности канала. После прекращения действия импульса лазерного излучения произойдет кристаллизация этих фрагментов с включенными в них металлом, в результате чего внутренняя поверхность каналов будет покрыта цветными кристаллоподобными структурами.
При поворотах ценной бумаги проникший в каналы свет подвергнется дисперсии на кристаллоподобных структурах и создаст четкий оптический эффект, позволяющий отличить подлинную ценную бумагу от поддельной.
Промышленная применимость
Описанный способ позволяет не только надежно защитить от подделки ценную бумагу, но и значительно упростить этот процесс благодаря выполнению нити из стеклоткани, исключающей необходимость изготавливать нити из нескольких слоев различных материалов.